СМЕСЬ ДЛЯ ПОЛУЧЕНИЯ КЕРАМИЧЕСКОЙ КРАСКИ
MIXTURE FOR PREPARING CERAMIC PAINT

Изобретение относится к составам керамических красок для окрашивания глазурей, эмалей.
Известны смеси для получения керамических красок, включающие соединения бора [1].
Технический результат - повышение окрашивающей способности краски и повышение термостойкости глазури.
Технический результат достигается тем, что в смеси дня получения, керамической краски, включающей борсодержащий флюс и железооксидный пигмент, в качестве железооксидного пигмента используют глауконит, причем компоненты находятся при следующем соотношении, мас.%: борсодержащий флюс 35,0-95,0; глауконит 5,0-65,0. Используют борсодержащий флюс, получаемый сплавлением следующих компонентов, мас.%: бура 86,0-90,0; поташ 5,0-7,0; свинцовый глет 5,0-7,0.
2
2
3
2
3
2
2
Глауконит - гидрослюдистый минерал, средний состав которого следующий, мас.%: SiO 48,5-59,0; FeO+FeO до 36,0; AlO до 23,0; KO до 8,0; MgO до 4,5; HO до 15,0.
В табл.1 приведены составы керамической краски, в табл.2 - составы флюса.
Таблица 1
Компоненты
Состав, мас.%:
1
2
3
Борсодержащий флюс
35,0
70,0
95,0
Глауконит
65,0
30,0
5,0
Таблица 2
Компоненты
Состав, мас.%:
1
2
3
Бура
90,0
88,0
86,0
Поташ
5,0
6,0
7,0
Свинцовый глет
5,0
6,0
7,0
Компоненты (буру, поташ, свинцовый глет) дозируют в требуемых количествах, смешивают и сплавляют при температуре 850-900°С. В полученный флюс при перемешивании вводят молотый глауконит, выдерживают расплав в течение 20-30 мин, затем расплав выливают на пластину из жаропрочного материала и охлаждают на воздухе до температуры 20-50°С, после чего размалывают сухим способом до полного прохождения через сетку №0056. Введенная в глазурь краска дает ей зеленую окраску различной интенсивности.
Источники информации
1. JP 2003-026444, 2003.